(57)【特許請求の範囲】
【請求項１】
過りん酸石灰を含む成型肥料を製造する際、過りん酸石灰を
（イ）平均粒径が0.01〜1mmであり、
（ロ）0.063mm未満、0.063mm以上0.106mm未満、0.106mm以上0.25mm未満、0.25mm以上0.5mm未満、0.5mm以上1mm未満、1mm以上1.4mm未満の各粒径区分にそれぞれ５重量％以上の分布を持つように調製し、圧縮成型することを特徴とする過りん酸石灰を含む成型肥料の製造方法。
【請求項２】
過りん酸石灰の水分の含有量が0.1〜５重量％である請求項１に記載の過りん酸石灰を含む成型肥料の製造方法。
【請求項３】
成型肥料の過りん酸石灰の含有量が５〜100重量％である請求項１または２に記載の過りん酸石灰を含む成型肥料の製造方法。
【請求項４】
圧縮成型法により製造された、過りん酸石灰を含む成型肥料であって、
（イ）過りん酸石灰の平均粒径が0.01〜1mmであり、
（ロ）過りん酸石灰が0.063mm未満、0.063mm以上0.106mm未満、0.106mm以上0.25mm未満、0.25mm以上0.5mm未満、0.5mm以上1mm未満、1mm以上1.4mm未満の各粒径区分にそれぞれ５重量％以上の分布を持つ、ことを特徴とする成型肥料。
【請求項５】
過りん酸石灰の水分の含有量が0.1〜５重量％である請求項４に記載の成型肥料。
【請求項６】
過りん酸石灰の含有量が５〜100重量％である請求項４または５に記載の成型肥料。
【発明の詳細な説明】
【０００１】
【発明の属する技術分野】
本発明は過りん酸石灰を含む成型肥料の製造方法、及び圧縮成型法により製造した過りん酸石灰を特定量含む成型肥料に関する。
【０００２】
【従来技術】
従来から、過りん酸石灰は代表的なりん酸質肥料として、そのまま単肥として、または主として硫酸アンモニウム、尿素、りん酸アンモニウム、硫酸カリウム等のカリ塩等と配合される等して化成肥料および配合肥料の原料としても使用されている。元来、過りん酸石灰は灰白色の粉状で製造されるが、施肥に便利なように粒状化もなされている。粒状品は通常、各種バインダーを用いロッシェ型造粒機やドラム型造粒機で２〜４mmの粒径分布で製造されているが、作業性や計量の事を考慮すると大きさが均一な過りん酸石灰の成型品が望まれる。しかしロールプレスや打錠成型機等の圧縮成型機により粉状過りん酸石灰を成型した場合、成型圧がかからないため成型性が極端に悪くなるという問題があった。また、圧縮成型機の金型からの離型性も悪いため、過りん酸石灰単独の成型品は現在まで提供されていない。
【０００３】
一方、過りん酸石灰を含む肥料の成型品は過りん酸石灰の成型性不良が他の肥料成分により薄まるため、かかる成型品が既に提供されている。しかしながら、過りん酸石灰の成型不良性を抑えるため過りん酸石灰の使用割合が制限されたり、他成分と混合後、金型からの離型性を向上させるため水分調製が必要となる等の不自由さが有り問題となっている。
【０００４】
【発明が解決しようとする課題】
本発明は、金型からの離型性及び外観に優れ、かつ硬度も十分にある過りん酸石灰を含む成型肥料及びその製造方法を提供することを目的とする。
【０００５】
【課題を解決するための手段】
本発明者らは上記の目的を達成すべく鋭意検討を重ねた結果、過りん酸石灰の平均粒径及び粒径分布を特定の値に調製して成型肥料を製造することにより、驚くべき効果があることを見出し、また圧縮成型法により製造した過りん酸石灰を特定量含む成型肥料が、金型からの離型性及び外観に優れ、かつ硬度も十分にあることを見出して本発明に到達した。
【０００６】
即ち、本発明の要旨は、過りん酸石灰を含む肥料を成型する際、過りん酸石灰を
（イ）平均粒径が0.01〜1mm以下であり、
（ロ）0.063mm未満、0.063mm以上0.106mm未満、0.106mm以上0.25mm未満、0.25mm以上0.5mm未満、0.5mm以上1mm未満、1mm以上1.4mm未満の各粒径区分にそれぞれ５重量％以上の分布を持つように調製し、圧縮成型することを特徴とする過りん酸石灰を含む成型肥料の製造方法に存し、更に、過りん酸石灰の水分の含有量が0.1〜５重量％である上記の過りん酸石灰を含む成型肥料の製造方法、成型肥料の過りん酸石灰の含有量が５〜100重量％である上記の過りん酸石灰を含む成型肥料の製造方法、に存する。他の要旨は、圧縮成型法により製造された、過りん酸石灰を含む成型肥料であって、
（イ）過りん酸石灰の平均粒径が0.01〜1mmであり、
（ロ）過りん酸石灰が0.063mm未満、0.063mm以上0.106mm未満、0.106mm以上0.25mm未満、0.25mm以上0.5mm未満、0.5mm以上1mm未満、1mm以上1.4mm未満の各粒径区分にそれぞれ５重量％以上の分布を持つ、ことを特徴とする成型肥料、に存する。
【０００７】
以下、本発明を詳細に説明する。
本発明に使用する過りん酸石灰としては、その製造方法には特に制限はなく、むろ式で製造したものでも連続式で製造したものでもよい。また、過りん酸石灰中のりん酸全量、可溶性りん酸、水溶性りん酸の成分量も特に限定されない。
本発明においては、過りん酸石灰の平均粒径及び粒径分布を前記の特定の値に調製する。このように調製された過りん酸石灰を用いることにより、金型からの離型性及び外観に優れ、かつ硬度も十分にある過りん酸石灰を含む成型肥料を製造することができる。特に、平均粒径が0.1〜0.9mmであり、0.106mm以上0.25mm未満、0.25mm以上0.5mm未満、0.5mm以上1mm未満、1mm以上1.4mm未満の各粒径区分にそれぞれ７重量％以上の分布を持つ過りん酸石灰が、肥料の成型性及び金型への充填性が良好となることから好ましい。なお、本発明においては平均粒径とは、ＪＩＳ篩によって測定した各粒径区分（分画）毎の重量の積算値が全体の50％となる点の粒径として表したものである。
【０００８】
平均粒径及び粒径分布の調製方法については、結果として上記の条件が満たされれば特に限定されないが、例えば粒径分布が既知の何種類かの粉状品、造粒品、粉砕品を適宜混ぜ合わせる事によって容易に調製できる。平均粒径及び粒径分布は、一般に用いられるＪＩＳ標準篩を用いた振とう法により求める。具体的には、目的とする目開きサイズのＪＩＳ標準篩をサイズ順に重ねて篩振とう機に設置し、所定量の試料を投入後、所定時間振とうしふるい分け、各サイズ（粒径）別の重量割合（％）から求める。
【０００９】
また、通常の市販されている粉状過りん酸石灰は８〜９重量％の水分を含有しているが、本発明においては、過りん酸石灰の水分の含有量を0.1〜５重量％に調製することが、肥料の金型への付着を抑制できるので好ましく、特に0.5〜５重量％に調製することが好ましい。水分の調製方法としては特に限定されず、例えば乾燥機内での静置乾燥やドラムによる転動乾燥等が挙げられ、また場合によっては水分の含有量が異なる２種以上の過りん酸石灰を混合して目的とする水分範囲内に調製しても良い。
【００１０】
このように平均粒径及び粒径分布、更には水分の含有量を調製した過りん酸石灰は、単独でも、更に他の成分を混合して成型肥料としても良い。他の成分としては、例えば炭素原子数４以下のアルデヒドと尿素の反応生成物である水に難溶性の窒素肥料や、硫酸アンモニウム、尿素、硝酸アンモニウム、塩化アンモニウム、りん酸アンモニウム、重過りん酸石灰、熔成りん肥、加工りん酸肥料や硫酸カリウム、塩化カリウム、けい酸カリウム等のカリ塩が挙げられ、これらを作物に合わせ適宜組み合わて混合することができる。
【００１１】
上記の過りん酸石灰を含む成型肥料を製造するには、例えばロールプレス（ブリケットマシン）や打錠成型機等の圧縮成型機による製造方法を用いればよい。また、圧縮成型の際、成型品に強度を持たせるため過りん酸石灰にバインダーを添加することは差し支えない。バインダーとしては、例えば、リグニンスルホン酸の無機塩やセルロース類、ラテックス等のゴム類等が挙げられる。また、金型からの離型性向上や特に打錠成型時におけるキャッピングやラミネーションを防止するためステアリン酸の無機塩やタルクあるいは鉱物質重質油を添加しても良い。
【００１２】
過りん酸石灰の使用割合が微量である場合は、過りん酸石灰の成型性不良の度合いが希釈され成型に問題が無いこともあるが、成型肥料の過りん酸石灰の含有量が５〜100重量％、特に７〜100重量％、更には10〜100重量％の場合や、粒径が10mm以上の成型肥料を製造する場合には、本発明の製造方法は非常に有効であり、離型性、外観が良好で硬度も十分な過りん酸石灰を含む成型肥料を得ることができる。
【００１３】
また、本発明の、圧縮成型法により製造した、過りん酸石灰の含有量が５〜100重量％である過りん酸石灰を含む成型肥料は、金型からの離型性及び外観が良好で硬度も十分にあり、特に過りん酸石灰の含有量が７〜100重量％、更には10〜100重量％の場合にはこれらの諸性質が更に良好となるのでより好ましい。該成型肥料は、過りん酸石灰の平均粒径を0.01〜1mm、粒径分布を0.063mm未満、0.063mm以上0.106mm未満、0.106mm以上0.25mm未満、0.25mm以上0.5mm未満、0.5mm以上1mm未満、1mm以上1.4mm未満の各粒径区分にそれぞれ５重量％以上の分布を持つように調製してから、過りん酸石灰を含む混合物を圧縮成型することにより得られる。
【００１４】
【実施例】
以下、本発明を実施例により更に詳細に説明するが、本発明はその要旨を越えない限りこれらに限定されるものではない。
実施例１  
水分の含有量が３重量％であり、表−１及び２（比較例４）に示す平均粒径及び粒径分布を持つ粒状過りん酸石灰と、水分の含有量が３重量％であり、表−１及び２（比較例５）に示す平均粒径及び粒径分布を持つ粉状過りん酸石灰を準備し、これらを混合して表−１及び２に示す平均粒径及び粒径分布を持つ過りん酸石灰を調製した（平均粒径及び粒径分布は、目的とする目開きサイズのＪＩＳ標準篩（２０ｃｍ径）をサイズ順に積み重ね、振とう機（FRITSCH社製）にセットし、試料を２００ｇ投入後、１０分間振とうしふるい分け、各粒径別の重量％より求めた。比較例１〜５についても同様）。
【００１５】
得られた過りん酸石灰に、ステアリン酸マグネシウム及びタルクをそれぞれ成型肥料に対して0.4重量％、0.6重量％となるように添加混合した。次に、得られた混合物をタブレットマシン（菊水製作所（株）製）を用いて重量が３ｇとなるよう打錠成型して成型肥料を製造した。
混合物の成型性及び得られた成型肥料の金型からの離型性、硬度、外観を評価した。結果を表−３に示す。なお、硬度は木屋根式硬度計（測定限界１kg／個）を用いて測定した。
【００１６】
比較例１〜３ 
市販の粉状過りん酸石灰（菱東肥料（株）製）を準備した。この過りん酸石灰の水分の含有量は8.3重量％であり、平均粒径は表−１に、粒径分布は表−２に示す通りである。この過りん酸石灰の水分を75℃で乾燥機により5.7重量％（比較例１）、4.7重量％（比較例２）、3.1重量％（比較例３）に調製した後（水分の含有量は赤外線水分計で測定）、ステアリン酸マグネシウム及びタルクをそれぞれ成型肥料に対して0.4重量％、0.6重量％となるように添加混合した。次に、得られた混合物を用いて実施例１と同様にして成型肥料を製造した。
【００１７】
混合物の成型性及び得られた成型肥料の金型からの離型性、硬度（実施例１と同様の方法で測定）、外観を評価した。結果を表−３に示す。
比較例４  
粒状過りん酸石灰（菱東肥料（株）製）を準備した。この過りん酸石灰の水分の含有量は３重量％であり、平均粒径は表−１に、粒径分布は表−２に示す通りである。この過りん酸石灰にステアリン酸マグネシウム及びタルクをそれぞれ成型肥料に対して0.4重量％、0.6重量％となるように添加混合した。次に、得られた混合物を用いて実施例１と同様にして成型肥料を製造した。
【００１８】
混合物の成型性及び得られた成型肥料の金型からの離型性、硬度（実施例１と同様の方法で測定）、外観を評価した。結果を表−３に示す。
比較例５  
粉状過りん酸石灰（菱東肥料（株）製）を準備した。この過りん酸石灰の水分の含有量は３重量％であり、平均粒径は表−１に、粒径分布は表−２に示す通りである。この過りん酸石灰にステアリン酸マグネシウム及びタルクをそれぞれ成型肥料に対して0.4重量％、0.6重量％となるように添加混合した。次に、得られた混合物を用いて実施例１と同様にして成型肥料を製造した。
【００１９】
混合物の成型性及び得られた成型肥料の金型からの離型性、硬度（実施例１と同様の方法で測定）、外観を評価した。結果を表−３に示す。
【００２０】
【表１】
0004211077.tif 000002
【００２１】
【表２】
0004211077.tif 000003
【００２２】
【表３】
0004211077.tif 000004
【００２３】
【発明の効果】
本発明の製造方法によれば、過りん酸石灰の使用割合の制限や他成分との混合後の水分の含有量の調製等をせずとも過りん酸石灰を含む成型肥料を得ることができる。また得られた該成型肥料及び本発明の成型肥料は金型からの離型性及び外観が良好で、十分な硬度があるものである。